(57)【要約】【課題】常態物性、圧縮永久歪み特性に優れ、且つ熱老化時の引張強さの変化率と伸びの変化率のバランスに優れるアクリル系ゴム組成物を提供する。【解決手段】カルボキシル基含有アクリル系ゴムに、グアニジン化合物、ジアミン化合物、フェノール系老化防止剤を組み合わせることによって、常態物性、圧縮永久歪み特性に優れ、且つ熱老化時の引張強さの変化率と伸びの変化率のバランスに優れるアクリル系ゴム組成物を見出した。【特許請求の範囲】
【請求項１】
カルボキシル基含有アクリル系ゴムに、グアニジン化合物、ジアミン化合物、フェノール系老化防止剤を配合してなるアクリル系ゴム組成物。
【請求項２】
フェノール系老化防止剤が、下記の化学式（１）で表されるフェノール系老化防止剤である請求項１記載のアクリル系ゴム組成物。
【化１】
2004175840.tif 000005
（式中のＲ１は第三ブチル基、Ｒ２は第三ブチル基、Ｒ３は炭素数１〜８のアルキル基またはＣＨ２ＣＨ２ＣＯＯＲ４：但しＲ４は炭素数１〜１８のアルキル基）
【請求項３】
ジアミン化合物が芳香族ジアミン化合物である請求項１または請求項２のいずれか１項記載のアクリル系ゴム組成物。
【請求項４】
芳香族ジアミン化合物が、下記の構造式（１）で表される芳香族ジアミン化合物のうち、少なくとも１種以上からなる請求項３記載のアクリル系ゴム組成物。
構造式（１）：Ｈ２Ｎ−ｐｈ−Ｍ−ｐｈ−ＮＨ２
但し、ＭはＯ、Ｓ、ＳＯ２、ＣＯＮＨまたはＯ−Ｒ−Ｏのうちの１種。
但し、Ｏ−Ｒ−ＯのＲは、ｐｈ、ｐｈ−ｐｈ、ｐｈ−ＳＯ２−ｐｈ、（ＣＨ２）ｍ・・・但しｍ＝３〜５、ｐｈ−ＣＨ２−Ｃ（ＣＸ３）２−ＣＨ２−ｐｈ・・・Ｘ＝ＨまたはＦ、または（ＣＨ２）Ｃ（ＣＨ３）２（ＣＨ２）のうちの１種。
ｐｈはベンゼン環を表す。
【請求項５】
１級アミン、２級アミン、３級アミンのうち少なくとも１種以上のモノアミン化合物を配合してなる請求項１〜４のいずれか１項記載のアクリル系ゴム組成物。
【請求項６】
請求項１〜５のいずれか１項記載のアクリル系ゴム組成物を加硫してなる加硫物。
【請求項７】
請求項６記載の加硫物からなるホース部品。
【請求項８】
請求項６記載の加硫物からなるシール部品。
【請求項９】
請求項６記載の加硫物からなる防振ゴム部品。
【発明の詳細な説明】
【０００１】
【発明の属する技術分野】
本発明は、アクリル系ゴム組成物に関するものであり、更に詳しくは、常態物性、圧縮永久歪み特性に優れ、且つ熱老化時の引張強さの変化率と伸びの変化率のバランスに優れるアクリル系ゴム組成物に関するものである。
【０００２】
【従来の技術】
アクリル系ゴムは、耐熱性・耐油性材料として自動車のエンジンルーム内のホース部品やシール部品に用いられているが、近年の排ガス対策、エンジンの高出力化等により、熱的条件が更に厳しさを増してきたため、これまで以上の耐熱性が望まれている。
【０００３】
また、ホース部品やシール部品等にはその特性として、常態物性や圧縮永久歪み特性等の物性が要求され、更に近年、生産性向上を目的として加硫速度の向上、加工性向上を目的としてスコーチ性の改善が求められている。
【０００４】
このように、加工性、加硫速度、常態物性、圧縮永久歪み特性、耐熱性などのバランスを兼ね備えた材料として、カルボキシル基を架橋サイトとしたアクリル系ゴムが使用されるようになってきた。
【０００５】
従来のカルボキシル基を架橋サイトとしたアクリル系ゴム組成物は、加工性、加硫速度、常態物性、圧縮永久歪み特性、耐熱性などのバランスを兼ね備えた材料であることも認められるが、上記のような使用条件の苛酷化から、更なる耐熱性の改良が求められており、中でも熱老化時の引張強さの変化率と伸びの変化率の厳縮化が要望されている（例えば、特許文献１参照。）。
【０００６】
【特許文献１】
特開平１１−１００４７８号公報（第４−５頁、表）
【０００７】
【発明が解決しようとする課題】
本発明は、上記の課題を解決し、常態物性、圧縮永久歪み特性に優れ、且つ熱老化時の引張強さの変化率と伸びの変化率のバランスに優れるアクリル系ゴム組成物とその加硫物およびそれを用いたホース部品、シール部品、防振ゴム部品を提供するものである。
【０００８】
【課題を解決するための手段】
本発明者らは、上記の課題を解決するために鋭意検討を重ねた結果、カルボキシル基含有アクリル系ゴムに、グアニジン化合物、ジアミン化合物、フェノール系老化防止剤を組み合わせることによって、常態物性、圧縮永久歪み特性に優れ、且つ熱老化時の引張強さの変化率と伸びの変化率のバランスに優れるアクリル系ゴム組成物とその加硫物およびそれを用いたホース部品、シール部品、防振ゴム部品を提供できることを見出し、本発明を完成させるに至った。
【０００９】
以下に本発明を詳細に説明する。
本発明のカルボキシル基含有アクリル系ゴムは、カルボキシル基含有不飽和脂肪酸として、アクリル酸、メタクリル酸等の不飽和カルボン酸、マレイン酸、フマル酸、イタコン酸、シトラコン酸等の脂肪族不飽和ジカルボン酸またはモノメチルマレート、モノエチルマレート、モノ−ｎ−プロピルマレート、モノイソプロピルマレート、モノ−ｎ−ブチルマレート、モノイソブチルマレート、モノメチルフマレート、モノエチルフマレート、モノ−ｎ−プロピルフマレート、モノイソプロピルフマレート、モノ−ｎ−ブチルフマレート、モノイソブチルフマレート、モノメチルイタコネート、モノエチルイタコネート、モノ−ｎ−プロピルイタコネート、モノ−ｎ−プロピルシトラコネート、モノ−ｎ−ブチルシトラコネート、モノイソブチルシトラコネート等の脂肪族ジカルボン酸モノエステルの群より選ばれた１種または、２種以上のモノマーを、ポリマー中約０．１〜３０質量％の割合で共重合させることを特徴とするアクリル系ゴムである。
【００１０】
本発明のカルボキシル基含有アクリル系ゴムは、上記のカルボキシル基含有不飽和脂肪酸とアクリル酸アルキルエステル等の不飽和モノマーを共重合させたものである。
アクリル酸アルキルエステルとしては、メチルアクリレート、エチルアクリレート、ｎ−プロピルアクリレート、ｎ−ブチルアクリレート、イソブチルアクリレート、ｎ−ペンチルアクリレート、ｎ−ヘキシルアクリレート、ｎ−オクチルアクリレート、２−エチルヘキシルアクリレートが挙げられる。
【００１１】
更に共重合可能な他のアクリル酸アルキルエステルとして、ｎ−デシルアクリレート、ｎ−ドデシルアクリレート、ｎ−オクタデシルアクリレート、シアノメチルアクリレート、１−シアノエチルアクリレート、２−シアノエチルアクリレート、１−シアノプロピルアクリレート、２−シアノプロピルアクリレート、３−シアノプロピルアクリレート、４−シアノブチルアクリレート、６−シアノヘキシルアクリレート、２−エチル−６−シアノヘキシルアクリレート、８−シアノオクチルアクリレートなどが挙げられる。
【００１２】
また、２−メトキシエチルアクリレート、２−エトキシエチルアクリレート、２−（ｎ−プロポキシ）エチルアクリレート、２−（ｎ−ブトキシ）エチルアクリレート、３−メトキシプロピルアクリレート、３−エトキシプロピルアクリレート、２−（ｎ−プロポキシ）プロピルアクリレート、２−（ｎ−ブトキシ）プロピルアクリレートなどのアクリル酸アルコキシアルキルエステルが挙げられる。
【００１３】
更に、１，１−ジヒドロペルフルオロエチル（メタ）アクリレート、１，１−ジヒドロペルフルオロプロピル（メタ）アクリレート、１，１，５−トリヒドロペルフルオロヘキシル（メタ）アクリレート、１，１，２，２−テトラヒドロペルフルオロプロピル（メタ）アクリレート、１，１，７−トリヒドロペルフルオロヘプチル（メタ）アクリレート、１，１−ジヒドロペルフルオロオクチル（メタ）アクリレート、１，１−ジヒドロペルフルオロデシル（メタ）アクリレートなどの含フッ素（メタ）アクリル酸エステル、１−ヒドロキシプロピル（メタ）アクリレート、２−ヒドロキシプロピル（メタ）アクリレート、ヒドロキシエチル（メタ）アクリレートなどの水酸基含有（メタ）アクリル酸エステル、ジエチルアミノエチル（メタ）アクリレート、ジブチルアミノエチル（メタ）アクリレートなどの第３級アミノ基含有（メタ）アクリル酸エステル、メチルアクリレート、オクチルメタクリレートなどのメタクリル酸エステルが挙げられる。
【００１４】
また、本発明のカルボキシル基含有アクリル系ゴムには、本発明の目的を損なわない範囲で上記の単量体と共重合可能な他の単量体を共重合させたものでもよい。
共重合可能な他の単量体としては、メチルビニルケトンのようなアルキルビニルケトン、ビニルエチルエーテル、アリルメチルエーテルなどのビニル及びアリルエーテル、スチレン、α−メチルスチレン、クロロスチレン、ビニルトルエン、ビニルナフタレンなどのビニル芳香族化合物、アクリロニトリル、メタクリロニトリルなどのビニルニトリル、アクリルアミド、酢酸ビニル、エチレン、プロピレン、ブタジエン、イソプレン、ペンタジエン、塩化ビニル、塩化ビニリデン、フッ化ビニル、フッ化ビニリデン、プロピオン酸ビニル、アルキルフマレートなどのエチレン性不飽和化合物、グリシジルアクリレート、グリシジルメタクリレート、アリルグリシジルエーテル、メタアリルグリシジルエーテルなどのエポキシ基含有化合物、２−クロロエチルビニルエーテル、２−クロロエチルアクリレート、ビニルベンジルクロライド、ビニルクロロアセテート、アリルクロロアセテートなどの活性塩素含有化合物が挙げられる。
【００１５】
本発明のカルボキシル基含有アクリル系ゴムは、上記の単量体を乳化重合、懸濁重合、溶液重合、塊状重合などの公知の方法を用いて共重合することにより得られる。
【００１６】
本発明のアクリル系ゴム組成物は、カルボキシル基含有アクリル系ゴムとグアニジン化合物、ジアミン化合物、フェノール系老化防止剤を組み合わせることにより、良好なホース部品、シール部品、防振ゴム部品等の加硫製品を得ることができる。
【００１７】
グアニジン化合物としては、グアニジン、テトラメチルグアニジン、ジブチルグアニジン、ジフェニルグアニジン、ジ−ｏ−トリルグアニジンなどが挙げられ、ジ−ｏ−トリルグアニジンが好適に用いられる。
【００１８】
グアニジン化合物の添加量は、アクリル系ゴム１００質量部に対して、０．１〜１０質量部が好ましく、０．３〜５質量部が更に好ましい。０．１質量部未満では加硫反応が十分に行われず、１０質量部を越えると過加硫となり、この場合高温での圧縮永久歪みが悪くなる。
【００１９】
ジアミン化合物としては、ヘキサメチレンジアミン、ヘキサメチレンジアミンカーバメート、トリエチレンテトラミン、テトラエチレンペンタミンなどの脂肪族ジアミン、４，４’−ジアミノジシクロヘキシルメタン、３，３’−ジメチル４，４’−ジアミノジシクロヘキシルメタン、１，３−ビス（アミノメチル）シクロヘキサンなどの脂環族ジアミン、アジピン酸ジヒドラジド、セバシン酸ジヒドラジド、イソフタル酸ジヒドラジドなどのジヒドラジド、４，４’−メチレンジアニリン、ｏ−フェニレンジアミン、ｍ−フェニレンジアミン、ｐ−フェニレンジアミン、ｏ−トルイレンジアミン、ｍ−トルイレンジアミン、ｏ−キシリレンジアミン、ｍ−キシリレンジアミン、ｐ−キシリレンジアミン、下記の構造式（１）で示される芳香族ジアミンなどが挙げられ、加工安定性の面から下記の構造式（１）で示される芳香族ジアミンが好適に用いられる。
構造式（１）：Ｈ２Ｎ−ｐｈ−Ｍ−ｐｈ−ＮＨ２
但し、ＭはＯ、Ｓ、ＳＯ２、ＣＯＮＨまたはＯ−Ｒ−Ｏのうちの１種。
但し、Ｏ−Ｒ−ＯのＲは、ｐｈ、ｐｈ−ｐｈ、ｐｈ−ＳＯ２−ｐｈ、（ＣＨ２）ｍ・・・但しｍ＝３〜５、ｐｈ−ＣＨ２−Ｃ（ＣＸ３）２−ＣＨ２−ｐｈ・・・Ｘ＝ＨまたはＦ、または（ＣＨ２）Ｃ（ＣＨ３）２（ＣＨ２）のうちの１種。
ｐｈはベンゼン環を表す。
【００２０】
構造式（１）の化合物としては、４，４’−ビス（４−アミノフェノキシ）ビフェニル、４，４’−ジアミノジフェニルスルフィド、１，３−ビス（４−アミノフェノキシ）−２，２−ジメチルプロパン、１，３−ビス（４−アミノフェノキシ）ベンゼン、１，４−ビス（４−アミノフェノキシ）ベンゼン、１，４−ビス（４−アミノフェノキシ）ペンタン、２，２−ビス［４−（４−アミノフェノキシ）フェニル］プロパン、４，４’−ジアミノジフェニルスルフォン、ビス（４−３−アミノフェノキシ）フェニルスルフォン、２，２−ビス［４−（４−アミノフェノキシ）フェニル］ヘキサフルオロプロパン、３，４’−ジアミノジフェニルエーテル、４，４’−ジアミノジフェニルエーテル、４，４’−ジアミノベンズアニリド、ビス［４−（４−アミノフェノキシ）フェニル］スルフォンなどを挙げることができる。
【００２１】
ジアミン化合物の添加量は、アクリル系ゴム１００質量部に対して、０．０１〜１０質量部が好ましく、０．０５〜５質量部が更に好ましい。
０．０１質量部以下では加硫反応が十分に行われず、１０質量部を越えると加工安定性が悪くなり好ましくない。
【００２２】
フェノール系老化防止剤としては、１−オキシ−３−メチル−４−イソプロピルベンゼン、２，６−ジ−第三ブチル−４−メチルフェノール、２，６−ジ−第三ブチル−４−エチルフェノール、２，６−ジ−第三ブチル−α−ジメチルアミノ−ｐ−クレゾール、２，２’−メチレン−ビス−（４−メチル−６−第三ブチルフェノール）、２，２’−メチレン−ビス−（４−エチル−６−第三ブチルフェノール）、４，４’−メチレン−ビス−（２，６−ジ−第三ブチルフェノール）、４，４’−チオビス−（６−第三ブチル−３−メチルフェノール、４，４’−ブチリデンビス−（３−メチル−６−第三ブチルフェノール）、ｎ−オクタデシル−３−（４’−ヒドロキシ−３’５’−ジ−第三ブチルフェニル）プロピオネート、テトラキス−［メチレン−３−（３’，５’−ジ−第三ブチル−４’−ヒドロキシフェニル）プロピオネート］メタンなどのフェノール系老化防止剤が挙げられるが、下記の化学式（１）で示されるフェノール系老化防止剤が好適に用いられる。
【００２３】
【化２】
2004175840.tif 000002
（式中のＲ１は第三ブチル基、Ｒ２は第三ブチル基、Ｒ３は炭素数１〜８のアルキル基またはＣＨ２ＣＨ２ＣＯＯＲ４：但しＲ４は炭素数１〜１８のアルキル基）
【００２４】
化学式（１）で示されるフェノール系老化防止剤としては、２，６−ジ−第三ブチル−４−メチルフェノール、２，６−ジ−第三ブチル−４−エチルフェノール、２，６−ジ−第三ブチル−４−プロピルフェノール、２，６−ジ−第三ブチル−４−ブチルフェノール、２，６−ジ−第三ブチル−４−ペンチルフェノール、２，６−ジ−第三ブチル−４−ヘキシルフェノール、２，６−ジ−第三ブチル−４−ヘプチルフェノール、２，６−ジ−第三ブチル−４−オクチルフェノール、ｎ−オクチル−３−（４’−ヒドロキシ−３’５’−ジ−第三ブチルフェニル）プロピオネート、ｎ−オクタデシル−３−（４’−ヒドロキシ−３’５’−ジ−第三ブチルフェニル）プロピオネートなどが挙げられる。
【００２５】
フェノール系老化防止剤の添加量は、アクリル系ゴム１００質量部に対して、０．３〜１０質量部が好ましく、０．５〜５質量部が更に好ましい。
０．３質量部未満では熱劣化の防止効果が不十分であり、１０質量部を越えると常態物性が悪くなり好ましくない。
【００２６】
モノアミン化合物としては、１級アミン、２級アミン、３級アミンのうち少なくとも１種以上のモノアミン化合物が用いられる。
【００２７】
１級アミン化合物としては、メチルアミン、エチルアミン、プロピルアミン、ブチルアミン、ペンチルアミン、ヘキシルアミン、ヘプチルアミン、オクチルアミン、ノニルアミン、デシルアミン、ウンデシルアミン、ドデシルアミン、テトラデシルアミン、ヘキサドデシルアミン、ステアリルアミン、オクタデシルアミン、エイコシルアミン、メタノールアミン、エタノールアミン、アニリン、シクロヘキシルアミン、ベンジルアミン、２−アミノトルエン、３−アミノトルエン、４−アミノトルエン、２，４−ジメチルアニリン、２，３−ジメチルアニリン、２，５−ジメチルアニリン、２，６−ジメチルアニリン、３，４−ジメチルアニリン、３，５−ジメチルアニリン、２，４，５−トリメチルアニリン、２，４，６−トリメチルアニリン、３，４，５，６−テトラメチルアニリン、２，４，５，６−テトラメチルアニリン、２，３，５，６−テトラメチルアニリン、２−エチル−３−ヘキシルアニリン、２−エチル−４−ヘキシルアニリン、２−エチル−５−ヘキシルアニリン、２−エチル−６−ヘキシルアニリン、３−エチル−４−ヘキシルアニリン、３−エチル−５−ヘキシルアニリン、３−エチル−２−ヘキシルアニリン、４−エチル−２−ヘキシルアニリン、５−エチル−２−ヘキシルアニリン、４−エチル−３−ヘキシルアニリン、６−エチル−２−ヘキシルアニリン、５−エチル−３−ヘキシルアニリン、３，４，６−トリエチルアニリン、２−メトキシアニリン、３−メトキシアニリン、４−メトキシアニリン、２−メトキシ−３−メチルアニリン、２−メトキシ−４−メチルアニリン、２−メトキシ−５−メチルアニリン、２−メトキシ−６−メチルアニリン、３−メトキシ−２−メチルアニリン、３−メトキシ−４−メチルアニリン、３−メトキシ−５−メチルアニリン、３−メトキシ−６−メチルアニリン、４−メトキシ−２−メチルアニリン、４−メトキシ−３−メチルアニリン、２−エトキシアニリン、３−エトキシアニリン、４−エトキシアニリン、４−メトキシ−５−メチルアニリン、４−メトキシ−６−メチルアニリン、２−メトキシ−３−エチルアニリン、２−メトキシ−４−エチルアニリン、２−メトキシ−５−エチルアニリン、２−メトキシ−６−エチルアニリン、３−メトキシ−２−エチルアニリン、３−メトキシ−４−エチルアニリン、３−メトキシ−５−エチルアニリン、３−メトキシ−６−エチルアニリン、４−メトキシ−２−エチルアニリン、４−メトキシ−３−エチルアニリン、２−メトキシ−２，３，４−トリメチルアニリン、３−メトキシ−２，４，５−トリメチルアニリン、４−メトキシ−２，３，５−トリメチルアニリン、ビス（２−シアノエチル）アミンなどが挙げられる。
【００２８】
２級アミン化合物としては、ジメチルアミン、ジエチルアミン、ジプロピルアミン、ジブチルアミン、ジペンチルアミン、ジヘキシルアミン、ジヘプチルアミン、ジオクチルアミン、ジノニルアミン、ジデシルアミン、ジウンデシルアミン、ジドデシルアミン、ジテトラデシルアミン、ジヘキサデシルアミン、ジメタノールアミン、ジエタノールアミン、ジフェニルアミン、ジシクロヘキシルアミン、ニトロソジメチルアミン、ニトロソジフェニルアミンなどが挙げられる。
【００２９】
３級アミン化合物としては、トリメチルアミン、トリエチルアミン、トリプロピルアミン、トリブチルアミン、トリペンチルアミン、トリヘキシルアミン、トリヘプチルアミン、トリオクチルアミン、トリノニルアミン、トリデシルアミン、トリウンデシルアミン、トリドデシルアミン、トリテトラデシルアミン、トリヘキサドデシルアミン、トリステアリルアミン、トリオクタデシルアミン、トリエイコシルアミン、トリメタノールアミン、トリエタノールアミン、トリフェニルアミン、トロシクロヘキシルアミンなどが挙げられる。
【００３０】
上記モノアミン化合物の添加量はアクリル系ゴム１００質量部に対して、０．０１〜１０質量部が好ましく、０．０５〜２質量部が更に好ましい。０．０１質量部未満ではロール加工性が著しく悪くなり、一方１０質量部を越えると加硫が遅くなり十分な加硫物特性が発現しなくなる。
【００３１】
本発明のアクリル系ゴム組成物は、実用に供するに際してその目的に応じ、充填剤、補強剤、可塑剤、滑剤、老化防止剤、安定剤、シランカップリング剤等を添加して成形、加硫を行うことができる。
【００３２】
アミン系老化防止剤、ヒドロキノン系老化防止剤、キノリン系老化防止剤、ベンズイミダゾール系老化防止剤、チオウレア系老化防止剤、カルバミン酸塩系老化防止剤、亜リン酸系老化防止剤など請求項記載以外の老化防止剤は、要求されるゴム物性から、２種以上を混合して使用することが可能である。
これらの添加量は合計で、アクリル系ゴム１００質量部に対して０．５〜１０質量部程度添加することができる。
【００３３】
また、カーボンブラック、無水ケイ酸、表面処理炭酸カルシウムなどの充填剤、補強剤も、要求されるゴム物性から、２種以上を混合して使用することが可能である。
これらの添加量は合計で、アクリル系ゴム１００質量部に対して３０〜１００質量部が好ましい。
【００３４】
可塑剤としては、通常ゴム用として使用されている可塑剤を添加することができる。例えばエステル系可塑剤、ポリオキシエチレンエーテル系可塑剤、トリメリテート系可塑剤などが挙げられるが、上記に限定されるものではなく、各種の可塑剤が使用できる。
可塑剤の添加量としては、アクリル系ゴム１００質量部に対して、５０質量部程度まで添加できる。
【００３５】
本発明で用いられるアクリル系ゴム組成物におけるゴム成分は、アクリル系ゴムを主成分とするものであるが、アクリル系ゴムの他に、必要に応じて天然ゴム、合成ゴム、例えばＩＩＲ、ＢＲ、ＮＢＲ、ＨＮＢＲ、ＣＲ、ＥＰＤＭ、ＦＫＭ、Ｑ、ＣＳＭ、ＣＯ、ＥＣＯ、ＣＭ等を含有することができる。
【００３６】
また、本発明のアクリル系ゴム組成物及びその加硫物を混練、成型、加硫する機械としては、通常ゴム工業で用いるものを使用することができる。
【００３７】
本発明のアクリル系ゴム組成物及びその加硫物は特にゴムホースやガスケット、パッキング等のシール部品及び防振部材として好適に用いられる。また、ゴムホースとしては、具体的には自動車、建設機械、油圧機器等のトランスミッションオイルクーラーホース、エンジンオイルクーラーホース、エアダクトホース、ターボインタークーラーホース、ホットエアーホース、ラジエターホース、パワーステアリングホース、燃料系ホース、ドレイン系ホース等に使用されるホースに用いられる。
また、シール部品としては、具体的には、エンジンヘッドカバーガスケット、オイルパンガスケット、オイルシール、リップシールパッキン、Ｏ−リング、トランスミッションシールガスケット、クランクシャフト、カムシャフトシールガスケット、バルブステム、パワーステアリングシールベルトカバーシール、ＣＶＪ及びＲ＆Ｐブーツ材等が挙げられる。
また、防振ゴム部品としては、ダンパープーリー、センターサポートクッション、サスペンションブッシュ等が挙げられる。
【００３８】
ゴムホースの構成としては、本発明のアクリル系ゴム組成物から得た単一ホース、あるいは、ゴムホースの用途によっては、本発明のアクリル系ゴムからなる層に本発明のアクリル系ゴム以外の合成ゴム、例えば、フッ素系ゴム、フッ素変性アクリルゴム、ヒドリンゴム、ＣＳＭ、ＣＲ、ＮＢＲ、ＨＮＢＲ、エチレン・プロピレンゴム等を内層、中間層、あるいは外層として組み合わせた複合ホースへの適用も可能である。
また、ゴムホースに要求される特性によっては、一般的に行われているように補強糸あるいはワイヤーをホースの中間あるいは、ゴムホースの最外層に設けることも可能である。
【００３９】
「実施例」
以下に実施例をもって本発明を更に詳細に説明するが、本発明はこれらの実施例によって何ら制限されるものではない。
「実験例１」
ポリマーＡの作製
内容積４０リットルの耐圧反応容器に、アクリル酸エチル７．８Ｋｇ、アクリル酸ｎ−ブチル３．４Ｋｇ、マレイン酸モノブチル０．５Ｋｇ、部分ケン化ポリビニルアルコール４質量％の水溶液１７Ｋｇ、酢酸ナトリウム２２ｇを投入し、攪拌機であらかじめよく混合し、均一懸濁液を作製した。槽内上部の空気を窒素で置換後、エチレンを槽上部に圧入し、圧力を２０Ｋｇ／ｃｍ２に調整した。攪拌を続行し、槽内を５５℃に保持した後、別途注入口よりｔ−ブチルヒドロペルオキシド水溶液を圧入して重合を開始させた。反応中槽内温度は５５℃に保ち、６時間で反応が終了した。生成した重合液に硼酸ナトリウム水溶液を添加して重合体を固化し、脱水及び乾燥を行って生ゴムとした
【００４０】
「実験例２」
ポリマーＢの作製
エチレンを導入しない以外は実験例１と同様な方法で生ゴムを得た。
【００４１】
「実施例及び比較例」
表１に示した配合処方により、８インチロールを用いて配合して得たアクリル系ゴム組成物について評価した。
加硫物の物性試験は、配合物をスチーム加熱式の熱プレスにて１７０℃×２０分間加硫して、試験片（一次加硫物）を作製した。更に熱空気（ギヤーオーブン）にて１７０℃×４時間加硫した後、この試験片（二次加硫物）を用いて、引張強さ、切断時伸び等の力学的特性を、ＪＩＳ  Ｋ６２５１に準拠して測定した。
硬さはＪＩＳ  Ｋ６２５３に準拠してデュロメータ硬さ計を用いて、測定を行った。
圧縮永久歪み試験は、ＪＩＳ  Ｋ６２６２に準拠して行った（試験条件は１５０℃×７０時間）。
耐熱性は、ＪＩＳ  Ｋ６２５７に準拠し、１７５℃×７０時間曝露後の引張試験の引張強さの変化率を求めた。変化率は、その絶対値が小さいほど耐熱性が良いことを示す。
【００４２】
【表１】
2004175840.tif 000003
【００４３】
【表２】
2004175840.tif 000004
【００４４】
表１及び表２で用いたＭＡＦは、東海カーボン株式会社製シースト１１６である。
【００４５】
【発明の効果】
実施例と比較例の対比で示すように、本発明のアクリル系ゴム組成物からなる加硫物は、常態物性、圧縮永久歪み特性に優れ、且つ熱老化時の引張強さの変化率と伸びの変化率のバランスに優れている。